Brevet FR2678278A1 — publié le 19921231

La présente invention a pour objet une composition de colorant pour matériaux pulvérulents, notamment pour terrains et pistes de sport, allées, etc. Selon l'invention on a mis au point une composition aqueuse de colorant empâté permettant la coloration de matériaux fins, de granulométrie 0/2 mm en particulier, par fixation du colorant sur lesdits matériaux. Cette fixation tenace, quasi-définitive, permet d'envisager l'application de la composition selon l'invention à des matériaux soumis aux intempéries et à diverses contraintes, tels que ceux destinés aux terrains de sport, application qui est entièrement nouvelle à la connaissance de la Demanderesse. L'invention concerne donc une composition de colorant en phase aqueuse pour matériaux pulvérulents comprenant - de 0,5 à 15% en poids d'un colorant dispersible ou soluble dans un solvant, - 80 à 97% en poids d'une émulsion de latex naturel ou synthétique, et - de 0,5 à 5 en poids d'un stabilisateur du latex; ainsi que de l'eau à volonté, par exemple de 1 à 3 parties en poids pour 1 partie de ladite composition. Selon d'autres caractéristiques, la composition de colorant selon l'invention comprend en outre - un acide aqueux ou une solution tampon en quantité suffisante pour ajuster le pH (par ex. à neutralité, l'émulsion de latex naturel étant généralement basique), - de 0,5 à 5% en poids d'un dope d'adhésivité, destiné à empêcher ou retarder le désenrobage du matériau pulvérulent choisi, et si l'on désire, - des fongicides, des herbicides, etc. On peut utiliser selon l'invention pratiquement n'importe quel colorant dans la mesure où il est dispersible ou soluble dans un solvant quelconque, notamment l'eau. Le choix du type et de la quantité de colorant sera donc essentiellement d'ordre esthétique en vue de l'utilisation prévue pour le matériau pulvérulent devant être coloré. L'émulsion de latex, notamment à de 40 à 70% en poids de solide, permet de "fixer" le colorant sur les matériaux pulvérulents en les enrobant d'une fine pellicule de latex, le cas échéant à l'aide du dope d'adhésivité spécifique aux matériaux utilisés. Le temps de rupture de l'émulsion peut être rallongé de 1 à 2 heures dans le cas de l'utilisation de latex synthétique. Le stabilisateur du latex a pour but d'empêcher la rupture immédiate de l'émulsion de latex lorsque le pH augmente. Il s'agit d'un tensioactif cationique, non-ionique ou amphotère, comme une mono(alkyl de suif)amine éthoxylée, un nonylphénol éthoxylé, un dérivé d'ammonium quaternaire, etc. De tels tensioactifs, comme les sui-vants, sont courants dans le commerce. Le dope d'adhésivité est un tensioactif cationique a caractère hydrophobant, choisi notamment parmi les amines, les amido-amines et les sels d'acides gras. La composition selon l'invention est donc constituée d'une phase aqueuse comprenant une émulsion de latex, un colorant en dispersion ou en solution et divers additifs. L'élaboration de la phase aqueuse peut s'effectuer dans une usine à émulsion équipée pour la fabrication des émulsions bitume-latex. L'utilisation de la cuve à préparation des phases aqueuses latex est parfaitement adaptée pour la fabrication de la phase aqueuse colorée. Le dépotage peut être effectué dans une citerne fixe ou mobile, rigoureusement propre. Les constituants doivent être introduits dans l'ordre suivant : eau, stabilisateur du latex, émulsion de latex, le cas échéant acide et le dope d'adhésivité, et enfin le colorant. Les constituants sont de préférence mélangés à température légèrement élevée, par exemple de 30 à 60"C. La fabrication des matériaux pulvérulents colorés peut se faire dans une centrale à béton; Les matériaux sont (par exemple) montés sur tapis enfourneur jusqu'à un wagonnet qui déverse ceux-ci dans la chambre de malaxage. La durée de malaxage peut se régler entre 5 et 30 secondes. La phase aqueuse colorée obtenue est alors pompée directement à partir de la citerne de transport à l'aide de la pompe de gavage. Le dosage de la phase aqueuse est pondéral. On utilisera par exemple de 2 à 10% de phase aqueuse par rapport au matériau pulvérulent devant être coloré. Les matériaux colorés, lorsqu'ils restent foisonnés peuvent être déposés pour une utilisation sur d'autres sites, d'où une souplesse d'emploi. Ainsi la composition selon l'invention peut être utilisée pour la coloration de matériaux très fins tels que du sablon siliceux ou des roches concassées 0/2 d'origine calcaire ou autre, de la brique pilée, etc., notamment pour des terrains ou pistes de sport, en particulier des pistes hippiques pour compétition en intérieur ou extérieur, terrains de tennis, etc, qui nécessitent une humidité constante obtenue par arrosage à l'eau plusieurs fois par jour. La composition selon l'invention est également applicable à des terrains de jeux d'enfants, à la décoration, notamment jardins, allées, etc. L'exemple suivant illustre l'invention. Les pourcentages indiqués s'entendent en poids. EXEMPLE. On mélange successivement les constituants suivants CONSTITUANTS T DU AGITATION pH (proportions) MELANGE SOLUTION Eau (60g) 50-55"C NON env. 7 Stabilisateur du latex* (0,8%) 45-50"C OUI env. 7 Emulsion de latex naturel à 60% (33%) 35-40"C OUI 9,4-9,5 Acide chlorhydrique d=1,17 (1,7%) 35-40 C OUI 1,6-1,7 Dope d'adhésivité (1,5%) 33-38"C OUI 6,8-7,0 colorant empâté (3%) (bleu hélio de la Sté Eurochem France) 30-35"C OUI 7,0 * NoramoxR S11 de la Société CECA, FR, qui est une mono(alkyl de suif) amine éthoxylée. La phase aqueuse colorée ainsi obtenue a été testée sur différents mélanges de matériaux pulvérulents, rassemblés dans le tableau ci-dessous. TABLEAU MATERIAUX 1 2 3 4 5 Sablon siliceux 0/1 100% 60% 50% 50% 40% Calcaire tendre 0/2 - 40% 30% 20% 30% Porphyre 2/4 - - 20% 30% 30% Phase aqueuse colorée 6% 6% 6% 6% 6% Dans chaque cas on a obtenu un matériau coloré en bleu-turquoise, dont la coloration a résisté à 5 arrosages quotidiens pendant deux mois, l'eau de rejet n'étant jamais colorée. REVENDICATIONS 1. Composition de colorant en phase aqueuse pour matériaux pulvérulents comprenant - de 0,5 à 15% en poids d'un colorant dispersible ou soluble dans un solvant, - 80 à 97% en poids d'une émulsion de latex naturel ou synthétique, et - de 0,5 à 5% en poids d'un stabilisateur du latex; ainsi que de l'eau. 2. Composition selon la revendication 1, caractérisée en ce qu'elle comprend de plus un acide aqueux ou une solution tampon. 3. Composition selon la revendication 1, caractérisée en ce qu'elle comprend de plus - de 0,5 à 5% en poids d'un dope d'adhésivité. 4. Composition selon l'une des revendications 1 à 3, caractérisée en ce que l'émulsion de latex comprend de 40 à 70% en poids de solide. 5. Composition selon l'une quelconque des revendications 1 à 4, caractérisée en ce que le stabilisateur du latex est un tensioactif cationique, nonionique ou amphotère. 6. Composition selon l'une quelconque des revendications 1 à 5, caractérisée en ce que le dope d'adhésivité est un tensioactif cationique à caractère hydrophobant, choisi notamment parmi les amines, les amido-amines et les sels d'acides gras.